(57)【要約】【課題】促進剤、固化剤及び希釈剤の配合方法とアミンブラッシング及びアミンブルーミング消去への応用を提供する。【解決手段】  本発明は特許文献１の一部応用の発展である。特許文献１に開示する促進剤、固化剤及び希釈剤は、低温及び高湿度状況下で、エポキシ樹脂（Ｅｐｏｘｙ  ｒｅｓｉｎｓ）、ポリウレタン樹脂（Ｐｏｌｙｕｒｅｔｈａｎｅ  ｒｅｓｉｎｓ）、ポリ尿素樹脂（Ｐｏｌｙｕｒｅａ  ｒｅｓｉｎｓ）及びポリイソシアネート樹脂（Ｐｏｌｙｉｓｏｃｙａｎａｔｅ  ｒｅｓｉｎｓ）と混合後の硬化時間が長過ぎ、しかもアミンブラッシング（Ａｍｉｎｅ  ｂｌｕｓｈｉｎｇ）、表面アミンブルーミング（Ａｍｉｎｅ  ｂｌｏｏｍｉｎｇ）或いはトレッド面現象等の深刻な欠点を生じる。よって、本発明は改善を加え硬化時間を短縮し、本発明は配合及びその比率が一定の状況下で、前記樹脂の深刻な欠点を取り除くことができるため、本発明は特許文献１に比べ、より進歩して顕著な効果を備え、しかも幅広い適用性を備える。【選択図】なし【特許請求の範囲】
【請求項１】
アミンブラッシング及びアミンブルーミングを消去する促進剤は、以下の式（１）、（２）、（３）、（４）、（５）、（６）及び（７）に示す化学構造式の７種の化合物を含み、
【化１】
2016210966.tif 000065
【化２】
2016210966.tif 000066
【化３】
2016210966.tif 000067
【化４】
2016210966.tif 000068
【化５】
2016210966.tif 000069
【化６】
2016210966.tif 000070
【化７】
2016210966.tif 000071
その内、ＲはＣ４Ｈ９、Ｃ９Ｈ１９或いはＣ１５Ｈ２Ｘ＋１で、Ｘは１２〜１５の間の任意の整数で、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【数１】
2016210966.tif 000072
はホルムアルデヒド、アセトアルデヒド、プロピオンアルデヒド、ブチラール或いはベンズアルデヒド及びその混合物がマンニッヒ縮合反応を経たグループで、しかも式（１）化合物の重量パーセンテージは４０％〜９５％の間で、式（２）、（３）及び（４）化合物合計の重量パーセンテージは、２．５％〜３０％の間で、式（５）、（６）及び（７）化合物合計の重量パーセンテージは、２．５％〜３０％の間であることを特徴とするアミンブラッシング及びアミンブルーミングを消去する促進剤。
【請求項２】
前記式において、
【数２】
2016210966.tif 000073
はベンズアルデヒドがマンニッヒ縮合反応を経たグループであることを特徴とする請求項１に記載のアミンブラッシング及びアミンブルーミングを消去する促進剤。
【請求項３】
前記促進剤は、固化剤の希釈剤とできることを特徴とする請求項１或いは２に記載のアミンブラッシング及びアミンブルーミングを消去する促進剤。
【請求項４】
アミンブラッシング及びアミンブルーミングを消去する第一固化剤は、以下の式（８）、（９）、（１０）、（１１）、（１２）及び（１３）に示す化学構造式の６種の化合物を含み、
【化８】
2016210966.tif 000074
【化９】
2016210966.tif 000075
【化１０】
2016210966.tif 000076
【化１１】
2016210966.tif 000077
【化１２】
2016210966.tif 000078
【化１３】
2016210966.tif 000079
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’、Ｒ’１、Ｒ’２及びＲ’３はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【数３】
2016210966.tif 000080
はホルムアルデヒド、アセトアルデヒド、プロピオンアルデヒド、ブチラール或いはベンズアルデヒド及びその混合物がマンニッヒ縮合反応を経たグループで、しかも式（８）、（９）及び（１０）化合物合計の重量パーセンテージは４０％〜９５％の間で、式（１１）、（１２）及び（１３）化合物合計の重量パーセンテージは５％〜６０％の間であることを特徴とするアミンブラッシング及びアミンブルーミングを消去する第一固化剤。
【請求項５】
前記式において、
【数４】
2016210966.tif 000081
はベンズアルデヒドがマンニッヒ縮合反応を経たグループであることを特徴とする請求項４に記載のアミンブラッシング及びアミンブルーミングを消去する第一固化剤。
【請求項６】
アミンブラッシング及びアミンブルーミングを消去する促進剤或いは固化剤の希釈剤は、以下の式（１４）、（１５）、（１６）、（１７）、（１８）、（１９）及び（２０）に示す化学構造式の７種の化合物を含み、
【化１４】
2016210966.tif 000082
【化１５】
2016210966.tif 000083
【化１６】
2016210966.tif 000084
【化１７】
2016210966.tif 000085
【化１８】
2016210966.tif 000086
【化１９】
2016210966.tif 000087
【化２０】
2016210966.tif 000088
その内、ＲはＣ４Ｈ９、Ｃ９Ｈ１９或いはＣ１５Ｈ２Ｘ＋１で、Ｘは１２〜１５の間の任意の整数で、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、φはベンゼンで、しかも、式（１４）化合物の重量パーセンテージは４０％〜９５％の間で、式（１５）、（１６）及び（１７）化合物合計の重量パーセンテージは、２．５％〜３０％の間で、式（１８）、（１９）及び（２０）化合物合計の重量パーセンテージは、２．５％〜３０％の間であることを特徴とするアミンブラッシング及びアミンブルーミングを消去する促進剤或いは固化剤の希釈剤。
【請求項７】
アミンブラッシング及びアミンブルーミングを消去する第二固化剤は、以下の式（２１）、（２２）、（２３）、（２４）、（２５）及び（２６）に示す化学構造式の６種の化合物を含み、
【化２１】
2016210966.tif 000089
【化２２】
2016210966.tif 000090
【化２３】
2016210966.tif 000091
【化２４】
2016210966.tif 000092
【化２５】
2016210966.tif 000093
【化２６】
2016210966.tif 000094
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、φはベンゼンで、しかも、式（２１）、（２２）及び（２３）化合物合計の重量パーセンテージは４０％〜９５％の間で、式（２４）、（２５）及び（２６）化合物合計の重量パーセンテージは５％〜６０％の間であることを特徴とするアミンブラッシング及びアミンブルーミングを消去する第二固化剤。
【請求項８】
アミンブラッシング及びアミンブルーミングを消去する第三固化剤は、以下の式（８）、（９）、（１０）、（１１）、（１２）及び（１３）に示す第一固化剤の化学構造式の６種の化合物、
【化２７】
2016210966.tif 000095
【化２８】
2016210966.tif 000096
【化２９】
2016210966.tif 000097
【化３０】
2016210966.tif 000098
【化３１】
2016210966.tif 000099
【化３２】
2016210966.tif 000100
及び以下の式（２１）、（２２）、（２３）、（２４）、（２５）及び（２６）に示す第二固化剤の化学構造式の６種の化合物を含み、
【化３３】
2016210966.tif 000101
【化３４】
2016210966.tif 000102
【化３５】
2016210966.tif 000103
【化３６】
2016210966.tif 000104
【化３７】
2016210966.tif 000105
【化３８】
2016210966.tif 000106
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’、Ｒ’１、Ｒ’２及びＲ’３はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【数５】
2016210966.tif 000107
はホルムアルデヒド、アセトアルデヒド、プロピオンアルデヒド、ブチラール或いはベンズアルデヒド及びその混合物がマンニッヒ縮合反応を経たグループで、φはベンゼンで、  その内、第一固化剤中の式（８）、（９）及び（１０）化合物合計の重量パーセンテージは４０％〜９５％の間で、式（１１）、（１２）及び（１３）化合物合計の重量パーセンテージは５％〜６０％の間で、
第二固化剤中の式（２１）、（２２）及び（２３）化合物合計の重量パーセンテージは４０％〜９５％の間で、式（２４）、（２５）及び（２６）化合物合計の重量パーセンテージは５％〜６０％の間で、
しかも、第三固化剤中の第一固化剤の重量パーセンテージは、５％〜９５％の間で、第二固化剤の重量パーセンテージは、５％〜９５％の間であることを特徴とするアミンブラッシング及びアミンブルーミングを消去する第三固化剤。
【請求項９】
前記Ｒ’は、ポリアミン類化合物で、しかも脂肪族ポリアミン、芳脂族ポリアミン、芳香族ポリアミン、脂環族ポリアミン、複素環族ポリアミン、ポリオキシアルキレン類化合物及びポリアミノアミドにより組成されるグループより選択することを特徴とする請求項８に記載のアミンブラッシング及びアミンブルーミングを消去する第三固化剤。
【請求項１０】
前記Ｒ’は、ポリアミン類化合物で、しかもアミノエチルピペラジン、アミノエチルピペラジンのアルジミン或いはケチミン、少なくとも１個の第２級アミンを含むアルジミン或いはケチミン、及びシリコン類を含むアルジミン或いはケチミンにより組成されるグループより選択することを特徴とする請求項８に記載のアミンブラッシング及びアミンブルーミングを消去する第三固化剤。
【発明の詳細な説明】
【技術分野】
【０００１】
本発明は促進剤、固化剤及び希釈剤の配合方法とアミンブラッシング及びアミンブルーミング消去への応用に関し、特に特許文献１の一部応用の発展で、特許文献１は固化剤及び促進剤の調製方法に関し、特にマンニッヒ縮合反応及びトランスグルタミナーゼ反応を利用し固化剤及び促進剤を調製する方法で、特許文献１はさらに該方法及びＣＮＳＬ（Ｃａｓｈｅｗ  Ｎｕｔ  Ｓｈｅｌｌ  Ｌｉｑｕｉｄｓ）から派生する固化剤及び促進剤の利用に関し、それはエポキシ樹脂（Ｅｐｏｘｙ  ｒｅｓｉｎｓ）、ポリウレタン樹脂（Ｐｏｌｙｕｒｅｔｈａｎｅ  ｒｅｓｉｎｓ）、ポリ尿素樹脂（Ｐｏｌｙｕｒｅａ  ｒｅｓｉｎｓ）等材料の固化剤、促進剤及び希釈剤に応用され、本発明は特許文献１の製品は適当な配合及び比率で調整することで、低温硬化の効果を強化できるばかりか、アミンブラッシング（Ａｍｉｎｅ  ｂｌｕｓｈｉｎｇ）、表面アミンブルーミング（Ａｍｉｎｅ  ｂｌｏｏｍｉｎｇ）或いはトレッド面現象等の硬化剤の長年の欠点を取り除くことができる促進剤、固化剤及び希釈剤の配合方法とアミンブラッシング及びアミンブルーミング消去への応用に関する。
【背景技術】
【０００２】
ベエポキシ樹脂（Ｅｐｏｘｙ  ｒｅｓｉｎｓ）、ポリウレタン樹脂（Ｐｏｌｙｕｒｅｔｈａｎｅ  ｒｅｓｉｎｓ）、ポリ尿素樹脂（Ｐｏｌｙｕｒｅａ  ｒｅｓｉｎｓ）及びポリイソシアネート樹脂（Ｐｏｌｙｉｓｏｃｙａｎａｔｅ  ｒｅｓｉｎｓ）は、工業用床板或いはその表面のコーティング保護（Ｃｏａｔｉｎｇ  ｐｒｏｔｅｃｔｉｏｎ）、或いは商業用床板の装飾用途の重要材料に応用される。特に工業防腐蝕塗料の用途が最も有名で、スムーズな作業のため、コーティングの塗布は、常温で行う必要がある。
【０００３】
一方、大部分の常温固化のエポキシ樹脂塗料は、改良されたポリアミン（Ｍｏｄｉｆｉｅｄ  ｐｏｌｙａｍｉｎｅ）を、固化剤とするが、寒冷な気候では、その固化に必要な時間は非常に長くなる。さらに深刻なのは、エポキシ樹脂、ポリウレタン及びポリ尿素と各種類の硬化剤を混合後、寒冷気候及び高湿度の環境下では、塗料施工表面にはしばしば汚点が出現する。それが、アミンブラッシング（Ａｍｉｎｅ  ｂｌｕｓｈｉｎｇ）、アミンブルーミング押出成形物（Ｅｘｔｒｕｄａｔｅ）或いはブルーミング（Ｂｌｏｏｍｉｎｇ）或いはパウダー状等の醜く及び破壊的な深刻な表面現象の欠陥である。これら水溶性物質は、石鹸水或いは界面活性剤による洗浄で除去できるが、人力と余計な費用が必要となる。しかも、塗料表面の乾燥後でなければ洗浄による除去を行うことができないため、工期の延長を引き起こし、工期の延長は違約金の徴収につながる恐れもある。さらに、洗浄除去の方法は、時間と労力の無駄遣いであるばかりか、完全な除去を保証することもできない。
【０００４】
アミンブラッシング（Ａｍｉｎｅ  ｂｌｕｓｈｉｎｇ）とアミンブルーミング（Ａｍｉｎｅ  ｂｌｏｏｍｉｎｇ）は異なる化学反応現象である。アミンブラッシングとは、空気中の水分と二酸化炭素とが薄膜表面に凝結することで、薄膜表面のアミンと化学反応を起こした後、水が蒸発して形成される白色の汚染であり、これにより薄膜表面は光沢を失い美観を損なう。アミンブルーミング（Ａｍｉｎｅ  ｂｌｏｏｍｉｎｇ）は、塗料樹脂中の水溶性物質の浮出表面と空気中の水分及び二酸化炭素とが化学作用を起こし、薄膜表面に残す透明な水溶性油脂である。前述のアミンブラッシング及びアミンブルーミングを取り除きも処理もせずに、薄膜表面にさらに塗料を塗布すれば、油状物は離型剤般のように働き、薄膜表面及び塗料を相互に剥離（Ｐｅｅｌ  ｕｐ）させてしまう。
また、多数の固化剤は親水性で、空気中の水分及び二酸化炭素を吸収し、固化剤の親水性が高ければ、親油性のエポキシ樹脂と互換せず、混合体が濁る。ポリアミン（ｐｏｌｙａｍｉｎｅ）及びポリアミド（ｐｏｌｙａｍｉｄｅ）はともに、アミンブラッシング（Ａｍｉｎｅ  ｂｌｕｓｈｉｎｇ）とアミンブルーミング（Ａｍｉｎｅ  ｂｌｏｏｍｉｎｇ）の現象を生じるが、ポリアミンがアミンブラッシング及びとアミンブルーミングを生じる確率はより高い。
【０００５】
エポキシ樹脂、ポリウレタン樹脂、ポリ尿素樹脂、ポリイソシアネート樹脂或いはポリアミド樹脂硬化剤の発明は、すでに五十〜六十年を経ているにもかかわらず、前述の既存の問題がまだ完全に解決されておらず、使用者も製造会社も手をこまねいている。エポキシ樹脂を製造する米国化学界で上位に君臨する大手企業、ダウケミカル（Ｄｏｗ  Ｃｈｅｍｉｃａｌ  ｃｏｍｐａｎｙ）も、前述の表面現象に対してはどうすることもできていない。しかも、ダウケミカルの技術公示（Ｔｅｃｈｎｉｃａｌ  ｂｕｌｌｅｔｉｎ）における「Ａｍｉｎｅ  Ｂｌｕｓｈｉｎｇ  ａｎｄ  Ｂｌｏｏｍｉｎｇ  ｏｆ  Ｅｐｏｘｙ  Ｂｉｎｄｅｒ  Ｓｙｓｔｅｍｓ」においては、数十人の使用者が表面現象等問題の解決を訴えている。しかし、現在の解決方法は、水を使用して洗浄した後きれいにふき取るというものである。しかし、それでは表面現象の問題を根治することはできず、しかも使用者に極めて大きな面倒をかけている。
【０００６】
前述の表面現象に対するもう一つの解決方法として、晴天の気温が比較的高い環境下で表面施工を行うというものがある。こうすれば、アミンブラッシング（Ａｍｉｎｅ  ｂｌｕｓｈｉｎｇ）、アミンブルーミング押出成形物（Ｅｘｔｒｕｄａｔｅ）或いはブルーミング（Ｂｌｏｏｍｉｎｇ）の表面現象の発生を抑えることができる可能性がある。よって、一部の施工会社では施工前に天気の変化を慎重に観察し、気象予測会社などが天気の湿／冷への変化を予測すると、施工を停止したりしている。しかし、それも確実なものではなく、しかも長い工期のスケジュールにおいて、施工期間の天気状況を正確に予測することは難しく、不利な天気状況においても、契約上の工期に基づき施工を継続しなければならないこともある。その結果、やはり前述の表面現象が発生してしまう。しかし、前述の表面現象を無視して、欠陥表面現象が生じたコーティング上に施工を継続すれば、コーティングどうしが確実に付着せず、後続のコーティングが剥離し、施工が失敗してしまうことも起こり得る。
【０００７】
最近米国エア・プロダクツ・アンド・ケミカルズ（Ａｉｒ-Ｐｒｏｄｕｃｔｓ  ａｎｄ  Ｃｈｅｍｉｃａｌｓ，  Ｉｎｃ．，  ＵＳＡ）が申請した米国特許（特許文献２、特許文献３、特許文献４、特許文献５、特許文献６、特許文献７、特許文献８）の内容はどれも近似しており、油性が強い炭化水素官能基或いはベンゼン類官能基を、ポリアミン分子に連結し、ポリアミンの親油性を拡大するものである。しかし、製造プロセスでは水素ガスを使用し、８００〜８５０ｐｓｉ以上（約６０ａｔｍ（即ち６０大気圧））まで加圧しなければならない。よって、高圧反応炉を使用する必要があり、生産コストが高く付く。しかも、使用する触媒（Ｃａｔａｌｙｓｔ）は貴金属であるが、一度の使用で廃棄されるため、環境に悪影響を及ぼし、しかも製品を高価にしてしまう。さらに、それは良好な効果にまで達してはおらず、フェニル基を使用すれば、親水性のポリアミン類を親油性に変えられるというその考え方は簡単過ぎる。
【０００８】
例えば、親油性のベンゼン分子に、極親油性のＣＮＳＬを加える。ＣＮＳＬは、十五個の炭素が連なった長鎖であるため、その親油性は極めて強く、しかも少なくとも１個のフェニル基を加えなければ、親水性が強いポリアミンを親油性とすることはできない。
本発明人は特許文献１の請求項６において、アルデヒド類化合物であるホルムアルデヒド、アセトアルデヒド、プロピオンアルデヒド、ブチラール或いはベンズアルデヒド及びその混合物を開示した。ベンズアルデヒドを例とし、その構造が、以下の式（ｉ）に記載する。
【０００９】
【化１】
2016210966.tif 000002
【００１０】
内、式（ｉ）中の右上はＤＥＴＡ（Ｄｉｅｔｈｙｌｅｎｅｔｒｉａｍｉｎｅ，ジエチレントリアミン）で、式（ｉ）中の２個の親油性構造の一つは式（ｉ）左下の長炭素鎖Ｃ１５Ｈ２ｙ＋１で、ｙは１２〜１５の間の任意の整数で、もう一つは式（ｉ）右側のフェニル基である。こうして初めて、親水性のＤＥＴＡは親油性に転換される。
【先行技術文献】
【特許文献】
【００１１】
【特許文献１】中国特許申請第２０１１１０３５７０１５．Ｘ号明細書（中国特許許可公告第１０３１０２５０６号）
【特許文献２】米国特許第ＵＳ８１４３３３１号明細書
【特許文献３】米国特許第ＵＳ８１４７９６４号明細書
【特許文献４】米国特許第ＵＳ８１６８２９６号明細書
【特許文献５】米国特許第ＵＳ８１９８３９５号明細書
【特許文献６】米国特許第ＵＳ８３１８３０９号明細書
【特許文献７】米国特許第ＵＳ８５０１９９７号明細書
【特許文献８】米国特許第ＵＳ８５１３３７６号明細書
【発明の概要】
【発明が解決しようとする課題】
【００１２】
本発明は促進剤、固化剤及び希釈剤の配合方法とアミンブラッシング及びアミンブルーミング消去への応用に関する。
促進剤、固化剤及び希釈剤の配合を研究し、既存の塗料の化学分子構造を改造し、適当な配合及び比率に調整し、これにより前述の欠点を徹底的に解決した。
【課題を解決するための手段】
【００１３】
低温及び高湿度環境下で使用可能な固化剤がないという既存の技術の欠点を、特許文献１では、解決しているが、なお深刻な欠点がある。それは、塗料施工表面にしばしば汚点が生じる現象である。例えば、アミンブラッシング（Ａｍｉｎｅ  ｂｌｕｓｈｉｎｇ）、アミンブルーミング押出成形物（Ｅｘｔｒｕｄａｔｅ）或いはブルーミング（Ｂｌｏｏｍｉｎｇ）或いはパウダー状等の醜く及び破壊的な深刻な表面現象の欠陥を解決するため、促進剤を提出する。
それは下式（１）、（２）、（３）、（４）、（５）、（６）、（７）に示す７種の化学構造式の化合物を含む。
【００１４】
【化２】
2016210966.tif 000003
【００１５】
【化３】
2016210966.tif 000004
【００１６】
【化４】
2016210966.tif 000005
【００１７】
【化５】
2016210966.tif 000006
【００１８】
【化６】
2016210966.tif 000007
【００１９】
【化７】
2016210966.tif 000008
【００２０】
【化８】
2016210966.tif 000009
【００２１】
その内、ＲはＣ４Ｈ９、Ｃ９Ｈ１９或いはＣ１５Ｈ２Ｘ＋１で、Ｘは１２〜１５の間の任意の整数で、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【００２２】
【数１】
2016210966.tif 000010
はホルムアルデヒド、アセトアルデヒド、プロピオンアルデヒド、ブチラール或いはベンズアルデヒド及びその混合物がマンニッヒ縮合反応を経たグループ（ｍｏｉｅｔｙ）であるで、しかも式（１）化合物の重量パーセンテージは４０％〜９５％の間で、式（２）、（３）及び（４）化合物合計の重量パーセンテージは、２．５％〜３０％の間で、式（５）、（６）及び（７）化合物合計の重量パーセンテージは、２．５％〜３０％の間である。
【００２３】
アミンブラッシング及びアミンブルーミングを除去する促進剤において、
【００２４】
【数２】
2016210966.tif 000011
はベンズアルデヒドがマンニッヒ縮合反応を経たグループ（ｍｏｉｅｔｙ）である。
【００２５】
アミンブラッシング及びアミンブルーミングを除去する促進剤において、該促進剤は固化剤の希釈剤である。
【００２６】
本発明はさらに、アミンブラッシング及びアミンブルーミングを除去する第一固化剤を提供する。それは、以下の式（８）、（９）、（１０）、（１１）、（１２）及び（１３）に示す化学構造式の６種の化合物を含む。
【００２７】
【化９】
2016210966.tif 000012
【００２８】
【化１０】
2016210966.tif 000013
【００２９】
【化１１】
2016210966.tif 000014
【００３０】
【化１２】
2016210966.tif 000015
【００３１】
【化１３】
2016210966.tif 000016
【００３２】
【化１４】
2016210966.tif 000017
【００３３】
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’、Ｒ’１、Ｒ’２及びＲ’３はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【００３４】
【数３】
2016210966.tif 000018
はホルムアルデヒド、アセトアルデヒド、プロピオンアルデヒド、ブチラール或いはベンズアルデヒド及びその混合物がマンニッヒ縮合反応を経たグループ（ｍｏｉｅｔｙ）である。しかも、式（８）、（９）及び（１０）化合物合計の重量パーセンテージは４０％〜９５％の間で、式（１１）、（１２）及び（１３）化合物合計の重量パーセンテージは５％〜６０％の間である。
【００３５】
上述のアミンブラッシング及びアミンブルーミングを消去する第一固化剤において、
【００３６】
【数４】
2016210966.tif 000019
はベンズアルデヒドがマンニッヒ縮合反応を経たグループ（ｍｏｉｅｔｙ）である。
【００３７】
本発明はさらにアミンブラッシング及びアミンブルーミングを消去する促進剤或いは固化剤の希釈剤を提供する。それは、以下の式（１４）、（１５）、（１６）、（１７）、（１８）、（１９）及び（２０）に示す化学構造式の７種の化合物を含む。
【００３８】
【化１５】
2016210966.tif 000020
【００３９】
【化１６】
2016210966.tif 000021
【００４０】
【化１７】
2016210966.tif 000022
【００４１】
【化１８】
2016210966.tif 000023
【００４２】
【化１９】
2016210966.tif 000024
【００４３】
【化２０】
2016210966.tif 000025
【００４４】
【化２１】
2016210966.tif 000026
【００４５】
その内、ＲはＣ４Ｈ９、Ｃ９Ｈ１９或いはＣ１５Ｈ２Ｘ＋１で、Ｘは１２〜１５の間の任意の整数で、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、φはベンゼンである。しかも、式（１４）化合物の重量パーセンテージは４０％〜９５％の間で、式（１５）、（１６）及び（１７）化合物合計の重量パーセンテージは、２．５％〜３０％の間で、式（１８）、（１９）及び（２０）化合物合計の重量パーセンテージは、２．５％〜３０％の間である。
【００４６】
本発明はさらに、アミンブラッシング及びアミンブルーミングを消去する第二固化剤を提供する。それは、以下の式（２１）、（２２）、（２３）、（２４）、（２５）及び（２６）に示す化学構造式の６種の化合物を含む。
【００４７】
【化２２】
2016210966.tif 000027
【００４８】
【化２３】
2016210966.tif 000028
【００４９】
【化２４】
2016210966.tif 000029
【００５０】
【化２５】
2016210966.tif 000030
【００５１】
【化２６】
2016210966.tif 000031
【００５２】
【化２７】
2016210966.tif 000032
【００５３】
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、φはベンゼンである。しかも、式（２１）、（２２）及び（２３）化合物合計の重量パーセンテージは４０％〜９５％の間で、式（２４）、（２５）及び（２６）化合物合計の重量パーセンテージは５％〜６０％の間である。
【００５４】
本発明はさらにアミンブラッシング及びアミンブルーミングを消去する第三固化剤を提供する。それは、前記の式（８）、（９）、（１０）、（１１）、（１２）及び（１３）に示す第一固化剤の化学構造式の６種の化合物、及び前記の式（２１）、（２２）、（２３）、（２４）、（２５）及び（２６）に示す第二固化剤の化学構造式の６種の化合物を含む。
【００５５】
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’、Ｒ’１、Ｒ’２及びＲ’３はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【００５６】
【数５】
2016210966.tif 000033
はホルムアルデヒド、アセトアルデヒド、プロピオンアルデヒド、ブチラール或いはベンズアルデヒド及びその混合物がマンニッヒ縮合反応を経たグループ（ｍｏｉｅｔｙ）で、φはベンゼンである。その内、第一固化剤において、式（８）、（９）及び（１０）化合物合計の重量パーセンテージは４０％〜９５％の間で、式（１１）、（１２）及び（１３）化合物合計の重量パーセンテージは５％〜６０％の間で、第二固化剤において、式（２１）、（２２）及び（２３）化合物合計の重量パーセンテージは４０％〜９５％の間で、式（２４）、（２５）及び（２６）化合物合計の重量パーセンテージは５％〜６０％の間である。しかも、第三固化剤において、第一固化剤の重量パーセンテージは、５％〜９５％の間で、第二固化剤の重量パーセンテージは、５％〜９５％の間である。
【００５７】
上述のアミンブラッシング及びアミンブルーミングを消去する第三固化剤において、Ｒ’は、ポリアミン類化合物で、しかも脂肪族ポリアミン、芳脂族ポリアミン、芳香族ポリアミン、脂環族ポリアミン、複素環族ポリアミン、ポリオキシアルキレン類化合物及びポリアミノアミドにより組成されるグループより選択される。
【００５８】
上述のアミンブラッシング及びアミンブルーミングを消去する第三固化剤において、Ｒ’は、ポリアミン類化合物で、しかもアミノエチルピペラジン、アミノエチルピペラジンのアルジミン或いはケチミン、少なくとも１個の第２級アミンを含むアルジミン或いはケチミン、及びシリコン類を含むアルジミン或いはケチミンにより組成されるグループより選択される。
【発明の効果】
【００５９】
本発明が製造する促進剤、固化剤及び希釈剤は、低温及び高湿度環境下で迅速に固化する他、前記塗料施工表面のアミンブラッシング（Ａｍｉｎｅ  ｂｌｕｓｈｉｎｇ）、アミンブルーミング押出成形物（Ｅｘｔｒｕｄａｔｅ）或いはブルーミング（Ｂｌｏｏｍｉｎｇ）を確実に除去でき、これにより塗料施工表面には油状等の醜く破壊的な深刻な表面現象は発生しない。こうして、前後のコーティング間は、確実に付着し剥離することがなくなり、塗料施工表面の品質を高めることができ、幅広い適用性という効果を備える。また、本発明の製造コストは、従来の固化剤に比べはるかに低廉で、関連業界の量産化に有利である。
【発明を実施するための形態】
【００６０】
前記問題及び欠点に対して、本発明は解決方式を提供し、既存の塗料の化学構造を変え、適当な配合及び比率に調整し、前述の問題を克服した。しかも、本発明の製造コストは低廉で、従来の固化剤の価格に近い。米国エア・プロダクツ・アンド・ケミカルズ（Ａｉｒ-Ｐｒｏｄｕｃｔｓ  ａｎｄ  Ｃｈｅｍｉｃａｌｓ，  Ｉｎｃ．，  ＵＳＡ）の固化剤は、水素ガス高圧反応炉を使用して操作する必要があり、また高価な貴重金属を触媒として使用する必要がある。よって、本発明の価格は、米国エア・プロダクツ・アンド・ケミカルズの価格より低い。
【００６１】
本発明の発明人は、特許文献１の発明人と同一である。それが提供するアミンブラッシング及びアミンブルーミングを消去する促進剤は、以下の式（１）、（２）、（３）、（４）、（５）、（６）及び（７）に示す化学構造式の７種の化合物を有する。
【００６２】
【化２８】
2016210966.tif 000034
【００６３】
【化２９】
2016210966.tif 000035
【００６４】
【化３０】
2016210966.tif 000036
【００６５】
【化３１】
2016210966.tif 000037
【００６６】
【化３２】
2016210966.tif 000038
【００６７】
【化３３】
2016210966.tif 000039
【００６８】
【化３４】
2016210966.tif 000040
【００６９】
その内、ＲはＣ４Ｈ９、Ｃ９Ｈ１９或いはＣ１５Ｈ２Ｘ＋１で、Ｘは１２〜１５の間の任意の整数で、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【００７０】
【数６】
2016210966.tif 000041
はホルムアルデヒド、アセトアルデヒド、プロピオンアルデヒド、ブチラール或いはベンズアルデヒド及びその混合物がマンニッヒ縮合反応を経たグループ（ｍｏｉｅｔｙ）である。しかも、式（１）化合物の重量パーセンテージは４０％〜９５％の間で、式（２）、（３）及び（４）化合物合計の重量パーセンテージは、２．５％〜３０％の間で、式（５）、（６）及び（７）化合物合計の重量パーセンテージは、２．５％〜３０％の間である。
【００７１】
好ましい実施形態において、
【００７２】
【数７】
2016210966.tif 000042
はベンズアルデヒドがマンニッヒ縮合反応を経たグループ（ｍｏｉｅｔｙ）である。
【００７３】
別種の好ましい実施形態において、促進剤は、固化剤の希釈剤とできる。
【００７４】
実施形態において、本発明はさらに、アミンブラッシング及びアミンブルーミングを除去する第一固化剤を提供する。それは、以下の式（８）、（９）、（１０）、（１１）、（１２）及び（１３）に示す化学構造式の６種の化合物を含む。
【００７５】
【化３５】
2016210966.tif 000043
【００７６】
【化３６】
2016210966.tif 000044
【００７７】
【化３７】
2016210966.tif 000045
【００７８】
【化３８】
2016210966.tif 000046
【００７９】
【化３９】
2016210966.tif 000047
【００８０】
【化４０】
2016210966.tif 000048
【００８１】
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’、Ｒ’１、Ｒ’２及びＲ’３はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【００８２】
【数８】
2016210966.tif 000049
はホルムアルデヒド、アセトアルデヒド、プロピオンアルデヒド、ブチラール或いはベンズアルデヒド及びその混合物がマンニッヒ縮合反応を経たグループ（ｍｏｉｅｔｙ）である。しかも、式（８）、（９）及び（１０）化合物合計の重量パーセンテージは４０％〜９５％の間で、式（１１）、（１２）及び（１３）化合物合計の重量パーセンテージは５％〜６０％の間である。
【００８３】
好ましい実施形態において、
【００８４】
【数９】
2016210966.tif 000050
はベンズアルデヒドがマンニッヒ縮合反応を経たグループ（ｍｏｉｅｔｙ）である。
【００８５】
実施形態において、本発明はアミンブラッシング及びアミンブルーミングを消去する促進剤或いは固化剤の希釈剤をさらに提供する。それは、以下の式（１４）、（１５）、（１６）、（１７）、（１８）、（１９）及び（２０）に示す化学構造式の７種の化合物を含む。
【００８６】
【化４１】
2016210966.tif 000051
【００８７】
【化４２】
2016210966.tif 000052
【００８８】
【化４３】
2016210966.tif 000053
【００８９】
【化４４】
2016210966.tif 000054
【００９０】
【化４５】
2016210966.tif 000055
【００９１】
【化４６】
2016210966.tif 000056
【００９２】
【化４７】
2016210966.tif 000057
【００９３】
その内、ＲはＣ４Ｈ９、Ｃ９Ｈ１９或いはＣ１５Ｈ２Ｘ＋１で、Ｘは１２〜１５の間の任意の整数で、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、φはベンゼンである。しかも、式（１４）化合物の重量パーセンテージは４０％〜９５％の間で、式（１５）、（１６）及び（１７）化合物合計の重量パーセンテージは、２．５％〜３０％の間で、式（１８）、（１９）及び（２０）化合物合計の重量パーセンテージは、２．５％〜３０％の間である。
【００９４】
実施形態において、本発明はさらにアミンブラッシング及びアミンブルーミングを消去する第二固化剤を提供する。それは、以下の式（２１）、（２２）、（２３）、（２４）、（２５）及び（２６）に示す化学構造式の６種の化合物を含む。
【００９５】
【化４８】
2016210966.tif 000058
【００９６】
【化４９】
2016210966.tif 000059
【００９７】
【化５０】
2016210966.tif 000060
【００９８】
【化５１】
2016210966.tif 000061
【００９９】
【化５２】
2016210966.tif 000062
【０１００】
【化５３】
2016210966.tif 000063
【０１０１】
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、φはベンゼンである。しかも、式（２１）、（２２）及び（２３）化合物合計の重量パーセンテージは４０％〜９５％の間で、式（２４）、（２５）及び（２６）化合物合計の重量パーセンテージは５％〜６０％の間である。
【０１０２】
実施形態において、本発明はさらに、アミンブラッシング及びアミンブルーミングを消去する第三固化剤を提供する。それは、前記の式（８）、（９）、（１０）、（１１）、（１２）及び（１３）に示す第一固化剤の化学構造式の６種の化合物、及び前記の式（２１）、（２２）、（２３）、（２４）、（２５）及び（２６）に示す第二固化剤の化学構造式の６種の化合物を含む。
【０１０３】
その内、Ｒ’’はＨ、Ｃ４Ｈ９、Ｃ９Ｈ１９或いはＣ１５Ｈ２Ｘ＋１で、Ｘは１２〜１５の間の任意の整数で、Ｒ’、Ｒ’１、Ｒ’２及びＲ’３はポリアミン類化合物グループで、Ｒ１、Ｒ２、Ｒ３、Ｒ４、Ｒ５及びＲ６はそれぞれＣＨ３、Ｃ２Ｈ５、Ｃ３Ｈ７或いはＣ４Ｈ９で、ＺはＨ或いはＯＨで、
【０１０４】
【数１０】
2016210966.tif 000064
はホルムアルデヒド、アセトアルデヒド、プロピオンアルデヒド、ブチラール或いはベンズアルデヒド及びその混合物がマンニッヒ縮合反応を経たグループ（ｍｏｉｅｔｙ）で、φはベンゼンである。その内、第一固化剤において、式（８）、（９）及び（１０）化合物合計の重量パーセンテージは４０％〜９５％の間で、式（１１）、（１２）及び（１３）化合物合計の重量パーセンテージは５％〜６０％の間で、第二固化剤において、式（２１）、（２２）及び（２３）化合物合計の重量パーセンテージは４０％〜９５％の間で、式（２４）、（２５）及び（２６）化合物合計の重量パーセンテージは５％〜６０％の間である。しかも、第三固化剤において、第一固化剤の重量パーセンテージは、５％〜９５％の間で、第二固化剤の重量パーセンテージは、５％〜９５％の間である。
【０１０５】
好ましい実施形態において、Ｒ’は、ポリアミン類化合物で、しかも脂肪族ポリアミン、芳脂族ポリアミン、芳香族ポリアミン、脂環族ポリアミン、複素環族ポリアミン、ポリオキシアルキレン類化合物及びポリアミノアミドにより組成されるグループより選択される。
【０１０６】
別種の好ましい実施形態において、Ｒ’は、ポリアミン類化合物で、しかもアミノエチルピペラジン、アミノエチルピペラジンのアルジミン或いはケチミン、少なくとも１個の第２級アミンを含むアルジミン或いはケチミン、及びシリコン類を含むアルジミン或いはケチミンにより組成されるグループより選択される。
【０１０７】
好ましくは、Ｒ’に示すポリアミン類化合物は、脂肪族ポリアミン（ａｌｉｐｈａｔｉｃ  ｐｏｌｙａｍｉｎｅ）、芳脂族類ポリアミン（ａｒａｌｉｐｈａｔｉｃ  ｐｏｌｙａｍｉｎｅ）、芳香族ポリアミン（ａｒｏｍａｔｉｃ  ｐｏｌｙａｍｉｎｅ）、脂環類ポリアミン（ｃｙｃｌｏａｌｉｐｈａｔｉｃ  ｐｏｌｙａｍｉｎｅ）、複素環類ポリアミン（ｈｅｔｅｒｏｃｙｃｌｉｃ  ｐｏｌｙａｍｉｎｅ）、ポリオキシアルキレン類化合物（ｐｏｌｙ（ａｌｋｙｌｅｎｅ  ｏｘｉｄｅ））、ポリアミノアミド（ｐｏｌｙａｍｉｎｏａｍｉｄｅ）或いはその混合物、或いはその他本発明が属する技術領域において一般的な知識を有する者が熟知するポリアミン類化合物を含むが、これに限定されない。
【０１０８】
本発明において、脂肪族ポリアミンはポリエチレンポリアミン（ｐｏｌｙｅｔｈｙｌｅｎｅ  ｐｏｌｙａｍｉｎｅ）を含むが、これに限定されない。ポリエチレンポリアミンは、エチレンジアミン（ｅｔｈｙｌｅｎｅｄｉａｍｉｎｅ）、ジエチレントリアミン（ｄｉｅｔｈｙｌｅｎｅｔｒｉａｍｉｎｅ）、トリエチレンテトラミン（ｔｒｉｅｔｈｙｌｅｎｅｔｅｔｒａｍｉｎｅ）、テトラエチレンペンタミン（ｔｅｔｒａｅｔｈｙｌｅｎｅｐｅｎｔａｍｉｎｅ）、プロパン（ｐｒｏｐｙｌｅｎｅｄｉａｍｉｎｅ）、ジメチルアミノプロピルアミン（ｄｉｍｅｔｈｙｌａｍｉｎｏｐｒｏｐｙｌａｍｉｎｅ）、１，４-ブタン（１，４-ｂｕｔａｎｅｄｉａｍｉｎｅ）、１，３-ペンタン（１，３-ｐｅｎｔａｎｅｄｉａｍｉｎｅ）、１，６-ヘキサメチレンジアミン（１，６-ｈｅｘａｍｅｔｈｙｌｅｎｅｄｉａｍｉｎｅ）或いはその混合物、或いはその他本発明が属する技術領域において一般的な知識を有する者が熟知する脂肪族ポリアミン類化合物より選択される。
【０１０９】
本発明において、ポリオキシアルキレン類化合物は、ポリフェニレンエーテルジアミン［ｐｏｌｙ（ｏｘｙｐｒｏｐｙｌｅｎｅ）ｄｉａｍｉｎｅ］、トリアミン（ｔｒｉａｍｉｎｅ）或いはその混合物、或いはその他本発明が属する技術領域において一般的な知識を有する者が熟知するポリオキシアルキレン類化合物を含むが、これに限定されない。その内、トリアミンは、Ｈｕｎｔｓｍａｎ  Ｃｏｒｐｏｒａｔｉｏｎから、型番号Ｊｅｆｆａｍｉｎｅ  Ｄ２３０、Ｄ４００、Ｄ２０００、Ｄ５０００、Ｔ４０３の製品を購入する。
【０１１０】
本発明において、脂環類ポリアミンは、イソホロンジアミン（ｉｓｏｐｈｏｒｏｎｅ  ｄｉａｍｉｎｅ）、ジアミノシクロヘキサン（ｄｉａｍｉｎｏｃｙｃｌｏｈｅｘａｎｅ）或いはその混合物、或いはその他本発明が属する技術領域において一般的な知識を有する者が熟知する脂環類ポリアミン化合物を含むが、これに限定されない。
【０１１１】
本発明において、芳香環ポリアミンは、トルエンジアミン（ｔｏｌｕｅｎｅ  ｄｉａｍｉｎｅ）、或いはその他本発明が属する技術領域において一般的な知識を有する者が熟知する芳香環ポリアミン化合物を含むが、これに限定されない。
【０１１２】
本発明において、異環類ポリアミンは、アミノエチルピペラジン（ａｍｉｎｏｅｔｈｙｌｐｉｐｅｒａｚｉｎｅ，  ＡＥＰ）、或いはアミノエチルピペラジンのアルジミン（ａｌｄｉｍｉｎｅ）或いはケチミン（ｋｅｔｉｍｉｎｅ）、或いはその他ポリアミン、それは少なくとも１個の第２級アミンのアルジミン及びケチミンを含み、或いはシリコン類のアルジミン及びケチミン、或いはその他本発明が属する技術領域において一般的な知識を有する者が熟知する複素環族ポリアミン化合物のアルジミン或いはケチミンを含むが、これに限定されない。
【０１１３】
本発明において、カルダノール或いはカルドールを出発物質として使用し、促進剤、固化剤及び希釈剤を調製する。それは、高度な疎水性を備え、しかも環境に対してマイナスの影響を生じない天然産物である。促進剤或いは希釈剤は、カルダノール及びカルドールが、マンニッヒ縮合反応を経て得られる。固化剤は、カルダノール及びカルドールが、マンニッヒ縮合反応後、ポリアミンとトランスグルタミナーゼ反応を生じて得られた産物、或いはフェノールとホルムアルデヒド及びその他アルデヒド類（ベンズアルデヒドなど）及びポリアミン反応により得られた固化剤である。本発明において、カルダノール以及びカルドールを原料として得られた固化剤が備える強疎水性は、その構造式中に含む長鎖構造（本発明の構造式中ではＲにより表示）の貢献で、しかも１５個の炭素を有する長鎖構造は、本発明の固化剤に良好な親油性を備えさせる。
【０１１４】
本発明の固化剤は、ジメチルアミノグループ（ｄｉｍｅｔｈｙｌａｍｉｎｏ  ｇｒｏｕｐ）及びヒドロキシグループ（ｈｙｄｒｏｘｙｌ  ｇｒｏｕｐ）を有し、部分親水性を備える。これにより、本発明の固化剤は、室温より低温の水中でも作用し、しかも強烈な抗アミンブラッシング（Ａｍｉｎｅ  ｂｌｕｓｈｉｎｇ）、アミンブルーミング（Ａｍｉｎｅ  ｂｌｏｏｍｉｎｇ）等作用を備える。
【０１１５】
本発明は実施形態において、エポキシ樹脂の使用を例として本発明が達成する技術手段を説明するが、エポキシ樹脂の他に、ポリウレタン樹脂、ポリ尿素樹脂及びポリイソシアネート樹脂も本発明の範疇に含まれるものとする。
【０１１６】
本実施形態において、本発明と一対一で、エポキシ樹脂ＢＥ１８８（長春人造樹脂廠より購入）を混合する。これにテストを行う。混合後、１２時間を経て、コーティング薄膜が完全に硬化した後、アミンブラッシング（Ａｍｉｎｅ  ｂｌｕｓｈｉｎｇ）或いはアミンブルーミング（Ａｍｉｎｅ  ｂｌｏｏｍｉｎｇ）が生じているか否かを確かめるため、清潔で、しかも乾燥した右手薬指により、該薄膜に軽く触れ、その表面に油状物があるかどうかを確認する。なければ、次に、該薄膜表面に力を入れて触れる。それでも、油状物がないなら、第一次テスト通過ということになる。さらに、１２時間（即ち前述の混合後２４時間の硬化を経た後）待ち、再び前記のテストを行う。もし、アミンブラッシング、アミンブルーミング、汚点が見られなければ、テストを完全に通過したということになる。
【０１１７】
上記したように、本発明の第一実施形態において、式（８）、（９）、（１０）、（１１）、（１２）及び（１３）の６種の混合により形成される第一固化剤の内、式（８）、（９）及び（１０）化合物合計の重量パーセンテージは８０％で、式（１１）、（１２）及び（１３）化合物合計の重量パーセンテージは２０％である。Ｒ’’はＣ１５Ｈ２Ｘ＋１で、Ｘは１２〜１５の間の任意の整数で、Ｒ’、Ｒ’１、Ｒ’２及びＲ’３はすべてＤＥＴＡ（Ｄｉｅｔｈｙｌｅｎｅｔｒｉａｍｉｎｅ，  ジエチレントリアミン）で、Ｒ１、Ｒ２、Ｒ３、Ｒ４、Ｒ５及びＲ６はすべてＣＨ３で、ＺはＨである。テストを経た後、アミンブラッシング、アミンブルーミング及びその他汚点は発生せず、テストを完全に通過した。
【０１１８】
本発明の第二実施形態において、式（２１）、（２２）、（２３）、（２４）、（２５）及び（２６）の６種の混合により形成された第二固化剤の内、式（２１）、（２２）及び（２３）化合物合計の重量パーセンテージは８０％で、式（２４）、（２５）及び（２６）化合物合計の重量パーセンテージは２０％である。しかも、その内、Ｒ’’はＣ１５Ｈ２Ｘ＋１で、Ｘは１２〜１５の間の任意の整数で、Ｒ’はＤＥＴＡ（Ｄｉｅｔｈｙｌｅｎｅｔｒｉａｍｉｎｅ，  ジエチレントリアミン）で、ＺはＨである。テストを経た後、アミンブラッシング、アミンブルーミング及びその他汚点は発生せず、第二実施形態もテストを完全に通過した。
【０１１９】
上記のように、本発明及び特許文献１は共に、米国エア・プロダクツ・アンド・ケミカルズの特許製品に比べ、より廉価で、環境に優しく、効果においてもさらに進歩していることが証明された。
【０１２０】
本発明の好ましい実施例の説明にすぎず、並びに本発明を限定するものではなく、本発明に提示の精神より逸脱せずに完成されるその他の同等の効果の修飾或いは置換は、いずれも本発明の権利請求範囲内に属する。